(57)【特許請求の範囲】
【請求項１】
吸水性樹脂を製造する方法であって、分散安定剤存在下、炭化水素分散媒中、アゾ系化合物と過酸化物とを同時に用いて、内部架橋剤の存在下に水溶性エチレン性不飽和モノマーを逆相懸濁重合させる際に、前記水溶性エチレン性不飽和モノマーが（メタ）アクリル酸及びその塩であり、
アゾ系化合物、過酸化物及び内部架橋剤の使用量を、重合に用いられる水溶性エチレン性不飽和モノマー１００モル当たり、それぞれＡモル、Ｂモル、Ｃモルとした際に、以下の関係式
０．１０≦Ｂ／（Ａ＋Ｂ）                          （１）
０．０５５≦Ｂ＋９×Ｃ≦０．１２０                （２）
を満たし、０．０００５モル≦Ｂ≦０．１０モルであり、かつ重合後以降において後架橋剤を添加して後架橋反応することを特徴とする、吸水性樹脂の製造方法。
【請求項２】
アゾ系化合物が、２，２’−アゾビス（２−アミジノプロパン）二塩酸塩、２，２’−アゾビス｛２−［１−（２−ヒドロキシエチル）−２−イミダゾリン−２−イル］プロパン｝二塩酸塩、２，２’−アゾビス［Ｎ−（２−カルボキシエチル）−２−メチルプロピオンアミジン］四水和物からなる群より選ばれた少なくとも１種である請求項１に記載の吸水性樹脂の製造方法。
【請求項３】
過酸化物が、過硫酸カリウム、過硫酸アンモニウム、過硫酸ナトリウム及び過酸化水素からなる群より選ばれた少なくとも１種である請求項１に記載の吸水性樹脂の製造方法。
【請求項４】
内部架橋剤が、（ポリ）エチレングリコールジグリシジルエーテル、（ポリ）プロピレングリコールジグリシジルエーテル、（ポリ）グリセリンジグリシジルエーテル及びＮ，Ｎ’−メチレンビス（メタ）アクリルアミドからなる群より選ばれた少なくとも１種である請求項１に記載の吸水性樹脂の製造方法。
【請求項５】
水溶性エチレン性不飽和モノマーを内部架橋剤の存在下に重合し、重合後以降において後架橋剤を添加して後架橋反応することにより得られる吸水性樹脂であって、前記水溶性エチレン性不飽和モノマーが（メタ）アクリル酸及びその塩であり、重合に用いられる水溶性エチレン性不飽和モノマー１００モルに対して、内部架橋剤の使用量が０．００１〜０．０１３モルである、以下（A）〜（D）をすべて満たす吸水性樹脂。
（A）生理食塩水保水能が３６〜６０ｇ／ｇ
（B）４．１４ｋＰａ荷重下での生理食塩水吸水能が１５ｍｌ／ｇ以上
（C）垂直拡散吸水能が４．０ｍｌ／ｇ以上
（D）残存モノマーの含有量が１８０ｐｐｍ以下
【請求項６】
請求項５に記載の吸水性樹脂を用いる吸収性物品。
【発明の詳細な説明】
【技術分野】
【０００１】
本発明は、吸水性樹脂の製造方法に関する。更に詳しくは、優れた吸水性能、即ち高い保水能、荷重下での高い吸水能及び高い垂直拡散吸水能を有し、かつ残存するモノマーの含有量が少ない、吸収性物品に好適に用いられる吸水性樹脂の製造方法、及びそれが提供する特定の性能を有する吸水性樹脂、ならびにそれを用いた吸収性物品に関する。
【背景技術】
【０００２】
吸水性樹脂は、近年、紙おむつや生理用品等の衛生材料、保水剤や土壌改良剤等の農園芸材料、止水剤や結露防止剤等の工業資材等、種々の吸収性物品の分野で広く使用されている。吸水性樹脂は、その用途に応じた多くの種類のものが知られているが、水溶性エチレン性不飽和モノマーの重合物からなる吸水性樹脂が主に用いられている。
【０００３】
最近の吸収性物品の分野、特に衛生材料の分野においては、使用時の快適性や携行時の利便性を高めるために、吸収体を薄型化する傾向にある。吸収体を薄型化するには、吸収体中の吸水性樹脂の比率を増やす方法、吸水性樹脂の吸水能（保水能や荷重下での吸水能）を高める方法等が挙げられる。
【０００４】
しかしながら、吸収体中の吸水性樹脂の比率を増加させた場合、吸水性樹脂中に含まれる未反応のモノマー（残存モノマー）に由来する肌への影響（肌荒れ）が懸念される。
【０００５】
一方、水溶性エチレン性不飽和モノマーの重合物からなる吸水性樹脂においては、高吸水能化を達成可能するために、一つには、架橋密度を下げるという手段が採られる。水溶性エチレン性不飽和モノマーを重合する際に添加される化合物として、重合反応の制御のしやすさ等の観点から、一般的には、過硫酸塩を用いて製造されることが多い。しかし同時に、過硫酸塩は重合反応時に自己架橋を促進するため、樹脂内部の架橋密度が高くなりやすく、高吸水能の吸水性樹脂を得られにくい傾向にある。この改良のため、自己架橋を促進しやすい過硫酸塩に代えて、水溶性アゾ系ラジカル開始剤を用いる方法（特許文献１参照）が提案されている。
【０００６】
しかし、アゾ系化合物を用いた場合は、水溶性エチレン性不飽和モノマーの重合率が高まりにくいことから、生成した吸水性樹脂中には、残存モノマーが多く存在する傾向にある。
【０００７】
吸水性樹脂の残存モノマーの含有量を低減するための、いくつかの方法が提案されている。例えば、モノマー液に添加するラジカル重合開始剤を２回以上、分割添加して増量する方法（特許文献２参照）、過硫酸塩を重合途中又は重合後の吸水性樹脂に添加する方法（特許文献３参照）、乾燥前又は乾燥中の吸水性樹脂に還元性物質を添加する方法（特許文献４参照）等が知られている。
【先行技術文献】
【特許文献】
【０００８】
【特許文献１】特開２００６−１７６５７０号公報
【特許文献２】特公昭６３−７２０３号公報
【特許文献３】特表２００４−５１７１７９号公報
【特許文献４】特公平７−９８８４７号公報
【発明の概要】
【発明が解決しようとする課題】
【０００９】
これらの従来技術では、吸収性物品に好適な性能を兼ね備えるという観点、すなわち、残存モノマーの含有量が低減され、かつ吸水性樹脂に対して求められる優れた吸水性能、即ち高い保水能、荷重下での高い吸水能及び高い垂直拡散吸水能を併せ持つという観点からは、満足できる性能の吸水性樹脂は得られておらず、未だ改良の余地がある。
【００１０】
本発明の課題は、残存モノマーの含有量が少なく、かつ高い保水能、荷重下での高い吸水能及び高い垂直拡散吸水能を有する吸水性樹脂の製造方法、及びそれが提供する特定の性能を有する吸水性樹脂、ならびにそれを用いた吸収性物品を提供することにある。
【課題を解決するための手段】
【００１１】
本発明者は、上記した目的を達成すべく鋭意研究を重ねてきた。その結果、分散安定剤存在下、炭化水素分散媒中、アゾ系化合物と過酸化物とを併用して、内部架橋剤の存在下に水溶性エチレン性不飽和モノマーを逆相懸濁重合させる際に、アゾ系化合物、過酸化物及び内部架橋剤をある特定の割合で使用することによって、残存モノマーの含有量が少なく、かつ高い保水能、荷重下での高い吸水能及び高い垂直拡散吸水能を有する吸水性樹脂が得られることを見出し、ここに本発明を完成するに至った。
【００１２】
即ち、本発明は、下記の吸水性樹脂の製造方法、及びそれが提供する特定の性能を有する吸水性樹脂、ならびにそれを用いた吸収性物品を提供するものである。
項１．吸水性樹脂を製造する方法であって、分散安定剤存在下、炭化水素分散媒中、アゾ系化合物と過酸化物とを同時に用いて、内部架橋剤の存在下に水溶性エチレン性不飽和モノマーを逆相懸濁重合させる際に、前記水溶性エチレン性不飽和モノマーが（メタ）アクリル酸及びその塩であり、
アゾ系化合物、過酸化物及び内部架橋剤の使用量を、重合に用いられる水溶性エチレン性不飽和モノマー１００モル当たり、それぞれＡモル、Ｂモル、Ｃモルとした際に、以下の関係式
０．１０≦Ｂ／（Ａ＋Ｂ）                          （１）
０．０５５≦Ｂ＋９×Ｃ≦０．１２０                （２）
を満たし、０．０００５モル≦Ｂ≦０．１０モルであり、かつ重合後以降において後架橋剤を添加して後架橋反応することを特徴とする、吸水性樹脂の製造方法。
項２．アゾ系化合物が、２，２’−アゾビス（２−アミジノプロパン）二塩酸塩、２，２’−アゾビス｛２−［１−（２−ヒドロキシエチル）−２−イミダゾリン−２−イル］プロパン｝二塩酸塩、２，２’−アゾビス［Ｎ−（２−カルボキシエチル）−２−メチルプロピオンアミジン］四水和物からなる群より選ばれた少なくとも１種である項１に記載の吸水性樹脂の製造方法。
項３．過酸化物が、過硫酸カリウム、過硫酸アンモニウム、過硫酸ナトリウム及び過酸化水素からなる群より選ばれた少なくとも１種である項１に記載の吸水性樹脂の製造方法。
項４．内部架橋剤が、（ポリ）エチレングリコールジグリシジルエーテル、（ポリ）プロピレングリコールジグリシジルエーテル、（ポリ）グリセリンジグリシジルエーテル及びＮ，Ｎ’−メチレンビス（メタ）アクリルアミドからなる群より選ばれた少なくとも１種である項１に記載の吸水性樹脂の製造方法。
項５．水溶性エチレン性不飽和モノマーを内部架橋剤の存在下に重合し、重合後以降において後架橋剤を添加して後架橋反応することにより得られる吸水性樹脂であって、前記水溶性エチレン性不飽和モノマーが（メタ）アクリル酸及びその塩であり、重合に用いられる水溶性エチレン性不飽和モノマー１００モルに対して、内部架橋剤の使用量が０．００１〜０．０１３モルである、以下（A）〜（D）をすべて満たす吸水性樹脂。
（A）生理食塩水保水能が３６〜６０ｇ／ｇ
（B）４．１４ｋＰａ荷重下での生理食塩水吸水能が１５ｍｌ／ｇ以上
（C）垂直拡散吸水能が４．０ｍｌ／ｇ以上
（D）残存モノマーの含有量が１８０ｐｐｍ以下
項６．項５に記載の吸水性樹脂を用いる吸収性物品。
【発明の効果】
【００１３】
本発明によって、残存モノマーの含有量が少なく、かつ高い保水能、荷重下での高い吸水能及び高い垂直拡散吸水能を有する吸水性樹脂を製造する方法が提供され、よって、吸収性物品に好適な性能を兼ね備えた特定の性能を有する吸水性樹脂、ならびにそれを用いた吸収性物品を提供することができる。
【図面の簡単な説明】
【００１４】
【図１】吸水性樹脂の４．１４ｋＰａ荷重下での吸水能及び垂直拡散吸水能を測定するための装置の概略構成を示す模式図である。
【発明を実施するための形態】
【００１５】
本発明の製造方法においては、分散安定剤存在下、炭化水素分散媒中、アゾ系化合物と過酸化物とを併用して、内部架橋剤の存在下に水溶性エチレン性不飽和モノマーを逆相懸濁重合させる際に、アゾ系化合物、過酸化物及び内部架橋剤をある特定の割合で使用することに特徴がある。
【００１６】
本発明の製造方法においては、アゾ系化合物、過酸化物及び内部架橋剤の使用量を、重合に用いられる水溶性エチレン性不飽和モノマー１００モル当たり、それぞれＡモル、Ｂモル、Ｃモルとした際に、以下の関係式を満たすことに特徴がある。
０．１０≦Ｂ／（Ａ＋Ｂ）                          （１）
０．０５５≦Ｂ＋９×Ｃ≦０．１２０                （２）
【００１７】
吸水性樹脂中の残存モノマーの含有量を低減させる観点から、式（１）の値は、０．１０以上であり、０．１５以上が好ましく、０．２０以上がより好ましい。一方、吸水性樹脂の高い保水能、荷重下での高い吸水能を実現する観点から、式（１）の値は、０．５０以下が好ましく、０．４５以下より好ましく、０．４０以下がより好ましい。
【００１８】
吸水性樹脂の通液性及び液体の吸引力、つまり垂直拡散吸水能を高める観点から、式（２）の値は、０．０５５以上であり、０．０５８以上が好ましく、０．０６０以上がより好ましい。一方、吸水性樹脂の高い保水能、荷重下での高い吸水能を実現する観点から、式（２）の値は、０．１２０以下であり、０．１１０以下が好ましく、０．１００以下がより好ましい。
【００１９】
本発明の製造方法において、アゾ系化合物と過酸化物とを併用とは、必ずしも重合反応開始時点において、アゾ系化合物と過酸化物とが共存している必要はなく、一方の化合物のラジカル開裂によるモノマー転化率が１０％未満であるうちにもう一方の化合物が存在している状態を意味するが、重合反応の開始前にこれら両者が単量体を含む水溶液中に共存していることが好ましい。また、アゾ系化合物と過酸化物とが、別々の流路で重合反応系に添加されてもよいし、同流路で順次重合反応系に添加されてもよい。なお、用いられるアゾ系化合物及び過酸化物の形態は、粉体であってもよいし、水溶液であってもよい。
【００２０】
本発明の製造方法で用いるアゾ系化合物としては、例えば、１−｛（１−シアノ−１−メチルエチル）アゾ｝ホルムアミド、２，２’−アゾビス［２−（Ｎ−フェニルアミジノ）プロパン］二塩酸塩、２，２’−アゾビス｛２−［Ｎ−（４−クロロフェニル）アミジノ］プロパン｝二塩酸塩、２，２’−アゾビス｛２−［Ｎ−（４−ヒドロキシフェニル）アミジノ］プロパン｝二塩酸塩、２，２’−アゾビス［２−（Ｎ−ベンジルアミジノ）プロパン］二塩酸塩、２，２’−アゾビス［２−（Ｎ−アリルアミジノ）プロパン］二塩酸塩、２，２’−アゾビス（２−アミジノプロパン）二塩酸塩、２，２’−アゾビス｛２−［Ｎ−（２−ヒドロキシエチル）アミジノ］プロパン｝二塩酸塩、２，２’−アゾビス［２−（５−メチル−２−イミダゾリン−２−イル）プロパン］二塩酸塩、２，２’−アゾビス［２−（２−イミダゾリン−２−イル）プロパン］二塩酸塩、２，２’−アゾビス［２−（４，５，６，７−テトラヒドロ−１Ｈ−１，３−ジアゼピン−２−イル）プロパン］二塩酸塩、２，２’−アゾビス［２−（５−ヒドロキシ−３，４，５，６−テトラヒドロピリミジン−２−イル）プロパン］二塩酸塩、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［１，１−ビス（ヒドロキシメチル）エチル］プロピオンアミド｝、２，２’−アゾビス［２−メチル−Ｎ−（２−ヒドロキシエチル）プロピオンアミド］、２，２’−アゾビス（２−メチルプロピオンアミド）二塩酸塩、４，４’−アゾビス−４−シアノバレイン酸、２，２’−アゾビス［２−（ヒドロキシメチル）プロピオニトリル］、２，２’−アゾビス［２−（２−イミダゾリン−２−イル）プロパン］二硫酸塩二水和物、２，２’−アゾビス［Ｎ−（２−カルボキシエチル）−２−メチルプロピオンアミジン］四水和物、２，２’−アゾビス［２−メチル−Ｎ−（２−ヒドロキシエチル）プロピオンアミド］等の化合物が挙げられる。これらの中では、２，２’−アゾビス（２−アミジノプロパン）二塩酸塩、２，２’−アゾビス｛２−［１−（２−ヒドロキシエチル）−２−イミダゾリン−２−イル］プロパン｝二塩酸塩、２，２’−アゾビス［Ｎ−（２−カルボキシエチル）−２−メチルプロピオンアミジン］四水和物が、重合温度等の重合反応の調整の容易さや、高い保水能、荷重下での高い吸水能を有する吸水性樹脂が得られるという点から好ましい。これらアゾ系化合物は、単独で用いてもよいし、２種以上を組み合わせて用いてもよい。
【００２１】
重合に用いられる水溶性エチレン性不飽和モノマー１００モルに対して、アゾ系化合物の使用量Ａモルは、式（１）の範囲内において、急激な重合反応を防ぎ、かつ重合反応時間を短縮可能な観点から、０．００５〜１モルが好ましい。
【００２２】
本発明の製造方法で用いる過酸化物としては、例えば、過硫酸カリウム、過硫酸アンモニウム、及び過硫酸ナトリウム等の過硫酸塩類；過酸化水素；メチルエチルケトンパーオキシド、メチルイソブチルケトンパーオキシド、ジ−ｔ−ブチルパーオキシド、ｔ−ブチルクミルパーオキシド、ｔ−ブチルパーオキシアセテート、ｔ−ブチルパーオキシイソブチレート、ｔ−ブチルパーオキシピバレート等の有機過酸化物等が挙げられる。これらの中では、入手が容易で取り扱いやすいという観点から、過硫酸カリウム、過硫酸アンモニウム、過硫酸ナトリウム及び過酸化水素が好ましく、過硫酸カリウム、過硫酸アンモニウム及び過硫酸ナトリウムがより好ましい。
【００２３】
重合に用いられる水溶性エチレン性不飽和モノマー１００モルに対して、過酸化物の使用量Ｂモルは、式（１）、（２）の範囲内において、０．０００５〜０．１０モルが好ましい。
【００２４】
本発明の製造方法で用いる内部架橋剤としては、例えば、（ポリ）エチレングリコール〔「（ポリ）」とは「ポリ」の接頭語がある場合とない場合を意味する。以下同じ〕、（ポリ）プロピレングリコール、１，４−ブタンジオール、トリメチロールプロパン、（ポリ）グリセリン等のジオール、トリオール等のポリオール類と（メタ）アクリル酸(本明細書においては「アクリ」及び「メタクリ」を合わせて「(メタ)アクリ」と表記する。以下同様)、マレイン酸、フマル酸等の不飽和酸とを反応させて得られる不飽和ポリエステル類；Ｎ，Ｎ’−メチレンビス（メタ）アクリルアミド等のビス（メタ）アクリルアミド類；ポリエポキシドと（メタ）アクリル酸とを反応させて得られるジ又はトリ（メタ）アクリル酸エステル類；トリレンジイソシアネート、ヘキサメチレンジイソシアネート等のポリイソシアネートと（メタ）アクリル酸ヒドロキシエチルとを反応させて得られるジ（メタ）アクリル酸カルバミルエステル類；アリル化澱粉、アリル化セルロース、ジアリルフタレート、Ｎ，Ｎ’，Ｎ’’−トリアリルイソシアネート、ジビニルベンゼン等の重合性不飽和基を２個以上有する化合物；（ポリ）エチレングリコールジグリシジルエーテル、（ポリ）プロピレングリコールジグリシジルエーテル、（ポリ）グリセリンジグリシジルエーテル等のジグリシジル化合物、トリグリシジル化合物等のポリグリシジル化合物；エピクロルヒドリン、エピブロムヒドリン、α−メチルエピクロルヒドリン等のエピハロヒドリン化合物；２，４−トリレンジイソシアネート、ヘキサメチレンジイソシアネート等のイソシアネート化合物；３−メチル−３−オキセタンメタノール、３−エチル−３−オキセタンメタノール、３−ブチル−３−オキセタンメタノール、３−メチル−３−オキセタンエタノール、３−エチル−３−オキセタンエタノール、３−ブチル−３−オキセタンエタノール等のオキセタン化合物等の反応性官能基を２個以上有する化合物が挙げられる。これらの中では、低温での反応性に優れている観点から、（ポリ）エチレングリコールジグリシジルエーテル、（ポリ）プロピレングリコールジグリシジルエーテル、（ポリ）グリセリンジグリシジルエーテル及びＮ，Ｎ’−メチレンビスアクリルアミドが好ましい。これらの内部架橋剤は、単独で用いてもよいし、２種以上を組み合わせて用いてもよい。
【００２５】
重合に用いられる水溶性エチレン性不飽和モノマー１００モルに対して、内部架橋剤の使用量Ｃモルは、式（２）の範囲内において、０．００１〜０．０１３モルが好ましい。
【００２６】
本発明の製造方法においては、上述の条件下で、分散安定剤存在下、炭化水素分散媒中、水溶性エチレン性不飽和モノマーを逆相懸濁重合させることで、吸水性樹脂を製造する。
【００２７】
本発明においては、逆相懸濁重合は、１段で行ってもよく、又は、２段以上の多段で行ってもよい。２段以上の多段重合では、１段目の逆相懸濁重合で得られた吸水性樹脂を凝集させることで、吸水性樹脂の粒子径を大きくすることができるため、例えば、紙おむつ等の吸収性物品に好適とされる適度な粒子径を得ることが、より容易となる。
【００２８】
２段以上の逆相懸濁重合を行う場合には、１段目の逆相懸濁重合を行った後、1段目の重合反応で得られた反応混合物に水溶性エチレン性不飽和モノマーを添加し混合して、１段目と同様の方法で２段目以降の逆相懸濁重合を行えばよい。２段目以降の各段における逆相懸濁重合では、水溶性エチレン性不飽和モノマーの他に、アゾ系化合物、過酸化物及び内部架橋剤を、２段目以降の各段における逆相懸濁重合の際に添加する水溶性エチレン性不飽和モノマーの量を基準として、前述した水溶性エチレン性不飽和モノマーに対する各成分のモル比の範囲内で添加して、同様の条件で逆相懸濁重合を行うことが好ましい。
【００２９】
本発明で用いる水溶性エチレン性不飽和モノマーとしては、例えば、(メタ)アクリル酸及びその塩；２−(メタ)アクリルアミド−２−メチルプロパンスルホン酸及びその塩；(メタ)アクリルアミド、Ｎ，Ｎ−ジメチル(メタ)アクリルアミド、２−ヒドロキシエチル(メタ)アクリレート、Ｎ−メチロール(メタ)アクリルアミド、ポリエチレングリコールモノ(メタ)アクリレート等の非イオン性モノマー；Ｎ，Ｎ−ジエチルアミノエチル(メタ)アクリレート、Ｎ，Ｎ−ジエチルアミノプロピル(メタ)アクリレート、ジエチルアミノプロピル(メタ)アクリルアミド等のアミノ基含有不飽和モノマー及びその４級化物等が挙げられる。これらの水溶性エチレン性不飽和モノマーは単独で用いてもよいし、２種以上を組み合わせて用いてもよい。
【００３０】
なかでも、工業的に入手が容易である点から、（メタ）アクリル酸及びその塩、（メタ）アクリルアミド、Ｎ，Ｎ−ジメチルアクリルアミドが好ましく、（メタ）アクリル酸及びその塩がより好ましい。
【００３１】
また、２段以上の多段で重合を行う際、２段目以降に用いる水溶性エチレン性不飽和モノマーは、１段目に用いる水溶性エチレン性不飽和モノマーと同種であっても、異種であってもよい。
【００３２】
なお、上述の水溶性エチレン性不飽和モノマーは、逆相懸濁重合を行う際に、炭化水素分散媒中での分散効率を上昇させるために水溶液にして用いてもよい。水溶液とすることにより、炭化水素分散媒中での分散効率を上昇させることができる。この水溶液における水溶性エチレン性不飽和モノマーの濃度としては、２０質量％〜飽和濃度以下の範囲であることが好ましい。また、アゾ系化合物の存在下における重合は、重合速度が速まる傾向にあるため、過度な蓄熱を回避しつつ、本発明に係る吸水性樹脂の性能が得やすくなるという観点から、モノマーの濃度としては、５５質量％以下であることがより好ましく、５０質量％以下であることがさらに好ましく、４５質量％以下であることがよりさらに好ましい。一方、生産性を良好なレベルに保つべく、モノマーの濃度としては２５質量％以上であることがより好ましく、２８質量％以上であることがさらに好ましく、３０質量％以上であることがよりさらに好ましい。
【００３３】
水溶性エチレン性不飽和モノマーが(メタ)アクリル酸、２−(メタ)アクリルアミド−２−メチルプロパンスルホン酸等のように酸基を有する場合、必要に応じてその酸基が予めアルカリ性中和剤により中和されたものを用いてもよい。このようなアルカリ性中和剤としては、例えば水酸化ナトリウム、炭酸ナトリウム、炭酸水素ナトリウム、水酸化カリウム、炭酸カリウム等のアルカリ金属塩；アンモニア等が挙げられる。特にこれらのアルカリ性中和剤は、中和操作を簡便にするために水溶液の状態にして用いてもよい。上述のアルカリ性中和剤は単独で用いてもよいし、２種以上を組み合わせて用いてもよい。
【００３４】
アルカリ性中和剤による水溶性エチレン性不飽和モノマーの中和度については、得られる吸水性樹脂の浸透圧を高めることで吸水性能を高め、かつ余剰のアルカリ性中和剤の存在に起因する安全性等に問題が生じないようにする観点から、水溶性エチレン性不飽和モノマーが有する全ての酸基に対する中和度とし、通常、１０〜１００モル％であることが好ましく、３０〜９０モル％であることがより好ましく、４０〜８５モル％であることがさらに好ましく、５０〜８０モル％であることがよりさらに好ましい。
【００３５】
本発明の製造方法で用いる炭化水素分散媒としては、例えば、ｎ−ヘキサン、ｎ−ヘプタン、２−メチルヘキサン、３−メチルヘキサン、２，３−ジメチルペンタン、３−エチルペンタン、ｎ−オクタン等の炭素数６〜８の脂肪族炭化水素；シクロヘキサン、メチルシクロヘキサン、シクロペンタン、メチルシクロペンタン、ｔｒａｎｓ−１，２−ジメチルシクロペンタン、ｃｉｓ−１，３−ジメチルシクロペンタン、ｔｒａｎｓ−１，３−ジメチルシクロペンタン等の脂環族炭化水素；ベンゼン、トルエン、キシレン等の芳香族炭化水素等が挙げられる。これらの炭化水素分散媒は、それぞれ単独で用いてもよいし、２種以上を組み合わせて用いてもよい。また、これらの炭化水素分散媒のなかでも、工業的に入手が容易であり、品質が安定しており、かつ安価である点で、ｎ−ヘキサン、ｎ−ヘプタンおよびシクロヘキサンが好ましい。さらに、前記炭化水素分散媒の混合物の例としては、市販されているエクソールヘプタン（エクソンモービル社製：ヘプタンおよびその異性体の炭化水素７５〜８５質量％含有）等を用いても好適な結果が得られる。
【００３６】
前記炭化水素分散媒の使用量は、重合熱を除去し、重合温度を制御しやすい観点から、第１段目の重合に用いられる水溶性エチレン性不飽和モノマー１００質量部に対して、好ましくは１００〜１５００質量部であり、より好ましくは２００〜１４００質量部である。なお、前記第１段目の重合とは、単段重合の工程および２段以上の多段重合における１段目重合の工程を意味する。
【００３７】
本発明の製造方法で用いる分散安定剤としては、界面活性剤を用いればよく、例えば、ショ糖脂肪酸エステル、ポリグリセリン脂肪酸エステル、ソルビタン脂肪酸エステル、ポリオキシエチレンソルビタン脂肪酸エステル、ポリオキシエチレングリセリン脂肪酸エステル、ソルビトール脂肪酸エステル、ポリオキシエチレンソルビトール脂肪酸エステル、ポリオキシエチレンアルキルエーテル、ポリオキシエチレンアルキルフェニルエーテル、ポリオキシエチレンヒマシ油、ポリオキシエチレン硬化ヒマシ油、アルキルアリルホルムアルデヒド縮合ポリオキシエチレンエーテル、ポリオキシエチレンポリオキシプロピレンブロックコポリマー、ポリオキシエチレンポリオキシプロピルアルキルエーテル、ポリエチレングリコール脂肪酸エステル、アルキルグルコシド、Ｎ−アルキルグルコンアミド、ポリオキシエチレン脂肪酸アミド、ポリオキシエチレンアルキルアミン、ポリオキシエチレンアルキルエーテルのリン酸エステル、ポリオキシエチレンアルキルアリルエーテルのリン酸エステル等を用いることができる。なかでも、モノマーの分散安定性の面から、ソルビタン脂肪酸エステル、ポリグリセリン脂肪酸エステル、ショ糖脂肪酸エステルが好ましい。これらの界面活性剤は、単独で用いてもよいし、２種以上を組み合わせて用いてもよい。
【００３８】
界面活性剤の使用量は、炭化水素分散媒中における、モノマーの分散状態を良好に保ち、かつ使用量に見合う分散効果を得る観点から、第１段目の水溶性エチレン性不飽和モノマー１００質量部に対して、好ましくは０．１〜３０質量部、より好ましくは０．３〜２０質量部とされる。
【００３９】
また分散安定剤として、界面活性剤とともに高分子系分散剤を併用してもよい。使用できる高分子系分散剤としては、無水マレイン酸変性ポリエチレン、無水マレイン酸変性ポリプロピレン、無水マレイン酸変性エチレン・プロピレン共重合体、無水マレイン酸変性ＥＰＤＭ（エチレン・プロピレン・ジエン・ターポリマー）、無水マレイン酸変性ポリブタジエン、無水マレイン酸・エチレン共重合体、無水マレイン酸・プロピレン共重合体、無水マレイン酸・エチレン・プロピレン共重合体、無水マレイン酸・ブタジエン共重合体、ポリエチレン、ポリプロピレン、エチレン・プロピレン共重合体、酸化型ポリエチレン、酸化型ポリプロピレン、酸化型エチレン・プロピレン共重合体、エチレン・アクリル酸共重合体、エチルセルロース、エチルヒドロキシエチルセルロース等が挙げられる。なかでも、モノマーの分散安定性の面から、無水マレイン酸変性ポリエチレン、無水マレイン酸変性ポリプロピレン、無水マレイン酸変性エチレン・プロピレン共重合体、無水マレイン酸・エチレン共重合体、無水マレイン酸・プロピレン共重合体、無水マレイン酸・エチレン・プロピレン共重合体、ポリエチレン、ポリプロピレン、エチレン・プロピレン共重合体、酸化型ポリエチレン、酸化型ポリプロピレン、酸化型エチレン・プロピレン共重合体が好ましい。これらの高分子系分散剤は、単独で用いてもよいし、２種以上を組み合わせて用いてもよい。
【００４０】
高分子系分散剤の使用量は、炭化水素分散媒中における、モノマーの分散状態を良好に保ち、かつ使用量に見合う分散効果を得る観点から、第１段目の水溶性エチレン性不飽和モノマー１００質量部に対して、好ましくは０．１〜３０質量部、より好ましくは０．３〜２０質量部とされる。
【００４１】
逆相懸濁重合の反応温度は、重合を迅速に進行させ、重合時間を短くすることにより生産性を高めるとともに、重合熱をより容易に除去して円滑に反応を行う観点から、２０〜１１０℃が好ましく、４０〜９０℃がより好ましい。また、反応時間は、０．１時間〜４時間が好ましい。
【００４２】
なお、本発明の製造方法においては、適度に細粒化された含水ゲルが得られ、ひいては吸収性物品の調製に好適な細粒状の吸水性樹脂を容易に得ることができる。
【００４３】
本発明の製造方法においては、水溶性エチレン性不飽和モノマーの重合後以降において、架橋剤を添加して反応させる後架橋反応を施す。重合後に後架橋反応を行うことにより、保水能や吸水性能をさらに高めることができる。
【００４４】
後架橋反応に用いられる架橋剤（後架橋剤）としては、例えば、エチレングリコール、プロピレングリコール、１，４−ブタンジオール、トリメチロールプロパン、グリセリン、ポリオキシエチレングリコール、ポリオキシプロピレングリコール、ポリグリセリン等のポリオール類；（ポリ）エチレングリコールジグリシジルエーテル、（ポリ）グリセリンジグリシジルエーテル、（ポリ）グリセリントリグリシジルエーテル、（ポリ）プロピレングリコールポリグリシジルエーテル、（ポリ）グリセロールポリグリシジルエーテル、トリメチロールプロパントリグリシジルエーテル等のポリグリシジル化合物；エピクロルヒドリン、エピブロムヒドリン、α−メチルエピクロルヒドリン等のハロエポキシ化合物；２，４−トリレンジイソシアネート、ヘキサメチレンジイソシアネート等のイソシアネート化合物；３−メチル−３−オキセタンメタノール、３−エチル−３−オキセタンメタノール、３−ブチル−３−オキセタンメタノール、３−メチル−３−オキセタンエタノール、３−エチル−３−オキセタンエタノール、３−ブチル−３−オキセタンエタノール等のオキセタン化合物；１，２−エチレンビスオキサゾリン等のオキサゾリン化合物；エチレンカーボネート等のカーボネート化合物；ビス［Ｎ，Ｎ−ジ（β−ヒドロキシエチル）］アジプアミド等のヒドロキシアルキルアミド化合物等が挙げられる。これらの後架橋剤のなかでも、（ポリ）エチレングリコールジグリシジルエーテル、（ポリ）グリセリンジグリシジルエーテル、（ポリ）グリセリントリグリシジルエーテル、（ポリ）プロピレングリコールポリグリシジルエーテル、（ポリ）グリセロールポリグリシジルエーテル等のポリグリシジル化合物が好適に用いられる。これらの後架橋剤は、それぞれ単独で用いてもよいし、２種以上を組み合わせて用いてもよい。
【００４５】
前記後架橋剤の使用量は、重合に使用した水溶性エチレン性不飽和モノマー１００モルに対して、０．００１〜１モルが好ましく、０．００５〜０．５モルがより好ましい。
【００４６】
前記後架橋剤の添加時期は、水溶性エチレン性不飽和単量体の重合反応がほぼすべて終了した後であればよく、吸水性樹脂を得るために使用した水溶性エチレン性不飽和モノマー１００質量部に対し、１〜４００質量部の範囲の水分存在下に添加することが好ましく、５〜２００質量部の範囲の水分存在下に添加することがより好ましく、１０〜１００質量部の範囲の水分存在下に添加することがさらに好ましく、２０〜６０質量部の範囲の水分存在下に添加することがよりさらに好ましい。
【００４７】
前記後架橋剤の添加方法としては、後架橋剤をそのまま添加する方法、水溶液として添加する方法、溶媒として親水性有機溶媒を用いた溶液として添加する方法等が挙げられる。前記親水性有機溶媒としては、例えば、メチルアルコール、エチルアルコール、ｎ−プロピルアルコール、イソプロピルアルコール等の低級アルコール類；アセトン、メチルエチルケトン等のケトン類；ジエチルエーテル、ジオキサン、テトラヒドロフラン等のエーテル類；Ｎ，Ｎ-ジメチルホルムアミド等のアミド類；ジメチルスルホキシド等のスルホキシド類等が挙げられる。これらの親水性有機溶媒は、それぞれ単独で用いてもよく、２種以上を組み合わせて用いてもよく、また、水との混合溶媒として用いてもよい。
【００４８】
前記後架橋反応における反応温度は、５０〜２５０℃が好ましく、６０〜１８０℃がより好ましく、７０〜１５０℃がさらに好ましい。また、後架橋反応の反応時間は、１〜３００分間が好ましく、５〜２００分間がより好ましい。
【００４９】
本発明の製造方法においては、重合終了後に、熱等のエネルギーを外部から加えることにより、水、炭化水素分散媒等を蒸留により除去する乾燥処理を含んでいてもよい。前記乾燥処理は、常圧下で行ってもよく、減圧下で行ってもよく、乾燥効率を高めるために窒素等の気流下で行ってもよく、これらの方法を組み合わせて用いてもよい。前記乾燥処理が常圧の場合の乾燥温度は、好ましくは７０〜２５０℃であり、より好ましくは８０〜１８０℃であり、さらに好ましくは８０〜１４０℃である。また、前記乾燥処理が減圧下の場合の乾燥温度は、好ましくは４０〜１６０℃であり、より好ましくは５０〜１２０℃である。
【００５０】
なお、本発明の製造方法で得られた吸水性樹脂に、諸性能を付与するために、さまざまな目的に応じた添加剤を配合して吸水性樹脂組成物とすることができる。このような添加剤としては、無機粉末、界面活性剤、酸化剤、還元剤、金属キレート剤、ラジカル連鎖禁止剤、酸化防止剤、抗菌剤、消臭剤等が挙げられる。例えば、吸水性樹脂１００質量部に対し、無機粉末として０．０５〜５質量部の非晶質シリカを添加することで、吸水性樹脂の流動性を向上させることができる。
【００５１】
本発明の製造方法は、残存モノマーの含有量が少なく、かつ高い保水能、荷重下での高い吸水能及び高い垂直拡散吸水能という、吸収性物品に好適とされる性能を兼ね備える特定の性能を有する吸水性樹脂を提供できる。
【００５２】
なお、吸水性樹脂の生理食塩水保水能、４．１４ｋＰａ荷重下での生理食塩水吸水能、垂直拡散吸水能、残存モノマーの含有量および中位粒子径は、後述の測定方法により測定した値である。
【００５３】
本発明の吸水性樹脂の生理食塩水保水能は、吸収性物品に用いられた際に、吸収容量を多くし、液体の逆戻り量を少なくする観点から、３６〜６０ｇ／ｇであることが好ましく、３８〜５８ｇ／ｇであることがより好ましく、４０〜５６ｇ／ｇであることがさらに好ましい。４２〜５４ｇ／ｇであることがよりさらに好ましい。
【００５４】
本発明の吸水性樹脂の４．１４ｋＰａ荷重下での生理食塩水吸水能は、吸収性物品に用いられた際に、吸液後の吸収性物品に圧力がかかった場合における液体の逆戻り量を少なくする観点から、１５ｍｌ／ｇ以上であることが好ましく、１６〜４０ｍｌ／ｇであることがより好ましく、１８〜３５ｍｌ／ｇであることがさらに好ましく、２０〜３２ｍｌ／ｇであることがよりさらに好ましい。
【００５５】
本発明の吸水性樹脂の垂直拡散吸水能は、吸収性物品に用いられた際に、液体の拡散性を良くする観点から、４．０ｍｌ／ｇ以上であることが好ましく、５．０〜５０．０ｍｌ／ｇであることがより好ましく、６．０〜３０．０ｍｌ／ｇであることがさらに好ましく、７．０〜２０．０ｍｌ／ｇであることがよりさらに好ましい。
【００５６】
本発明の吸水性樹脂の残存モノマーの含有量は、吸収性物品に用いられた際に、肌への影響（肌荒れ）を低減する観点から、吸水性樹脂質量あたりの値において、１８０ｐｐｍ以下が好ましく、１５０ｐｐｍ以下がより好ましく、１００ｐｐｍ以下がさらに好ましく、９０ｐｐｍ以下がよりさらに好ましい。
【００５７】
本発明の吸水性樹脂の中位粒子径は、吸収性物品に用いられた際に、微粒子による吸液時のゲルブロッキング及び、粗粒子による吸収性物品の触感の悪化を回避する観点から、１００〜６００μｍが好ましく、２００〜５００μｍがより好ましく、２５０〜４５０μｍがさらに好ましく、３００〜４３０μｍがよりさらに好ましい。
【００５８】
本発明で得られる吸収性物品は、特に限定されない。その代表例としては、紙オムツ、生理用ナプキン、パンティーライナー、失禁パッド、母乳パッド等の衛生材料、ペット用の尿吸収材料等をはじめ、パッキング材等の土木建築用資材、ドリップ吸収剤、保冷剤等の食品鮮度保持用材料、土壌用保水材等の農園芸用物品等が挙げられる。
【００５９】
例えば、衛生材料に用いられる吸収性物品は、水性液体を吸収・保持する吸収体を、水性液体が通過することのできる液体透過性シート（トップシート）と、水性液体が通過することのない液体不透過性シート（バックシート）との間に保持した構造を有している。液体透過性シートは、身体と接触する側に配されており、液体不透過性シートは、身体と接触することのない側に配されている。
【００６０】
前記液体透過性シートとしては、例えば、ポリエチレン、ポリプロピレン、ポリエステル等の繊維からなる、エアスルー型、スパンボンド型、ケミカルボンド型、ニードルパンチ型等の不織布及び多孔質の合成樹脂シート等が挙げられる。
【００６１】
前記液体不透過性シートとしては、例えばポリエチレン、ポリプロピレン、ポリ塩化ビニル等の樹脂からなる合成樹脂フィルム等が挙げられる。
【００６２】
前記吸収性材料に使用される吸収体は、本発明で得られた吸水性樹脂と親水性繊維とから構成されている。吸収体の構成としては、例えば、吸水性樹脂と親水性繊維とを均一な組成となるように混合することによって得られた混合分散体、層状の親水性繊維の間に吸水性樹脂が挟まれたサンドイッチ構造体、吸水性樹脂と親水性繊維とをティッシュ又は透水性の不織布等で包んだ構造体等が挙げられる。
【００６３】
前記吸収体には、他の成分、例えば、吸収体の形態保持性を高めるための熱融着性合成繊維、ホットメルト接着剤、接着性エマルジョン等の接着性バインダーが添加されていてもよい。
【００６４】
前記親水性繊維としては、例えば、木材から得られる綿状パルプ、メカニカルパルプ、ケミカルパルプ、セミケミカルパルプ等のセルロース繊維、レーヨン、アセテート等の人工セルロース繊維、親水化処理されたポリアミド、ポリエステル、ポリオレフィン等の合成樹脂からなる繊維等が挙げられる。
【実施例】
【００６５】
以下に、本発明を実施例及び比較例に基づいて更に詳細に説明するが、本発明はかかる実施例のみに限定されるものではない。
【００６６】
尚、各実施例及び比較例で得られた吸水性樹脂について、生理食塩水保水能、４．１４ｋＰａ荷重下での生理食塩水吸水能、垂直拡散吸水能、残存モノマーの含有量および中位粒子径を以下に示す方法により評価した。
【００６７】
＜生理食塩水保水能＞
５００ｍｌ容のビーカーに、０．９質量％塩化ナトリウム水溶液（生理食塩水）５００ｇを量り取り、６００回転／分で撹拌しながら、吸水性樹脂２．０ｇを、ママコが発生しないように分散させた。撹拌した状態で３０分間放置し、吸水性樹脂を十分に膨潤させた。その後、綿袋（メンブロード６０番、横１００ｍｍ×縦２００ｍｍ）中に注ぎ込み、綿袋の上部を輪ゴムで縛り、遠心力が１６７Ｇとなるよう設定した脱水機（国産遠心機株式会社製、品番：Ｈ−１２２）を用いて綿袋を１分間脱水し、脱水後の膨潤ゲルを含んだ綿袋の質量Ｗａ（ｇ）を測定した。吸水性樹脂を添加せずに同様の操作を行ない、綿袋の湿潤時の空質量Ｗｂ（ｇ）を測定し、以下の式から吸水性樹脂の生理食塩水保水能を算出した。
生理食塩水保水能（ｇ／ｇ）＝［Ｗａ−Ｗｂ］（ｇ）／吸水性樹脂の質量（ｇ）
【００６８】
＜４．１４ｋＰａ荷重下での生理食塩水吸水能＞
４．１４ｋＰａ荷重下での生理食塩水吸水能は、図１に概略構成を示した測定装置Ｘを用いて測定した。
【００６９】
図１に示した測定装置Ｘは、ビュレット部１、導管２、測定台３及び測定台３上に置かれた測定部４からなっている。ビュレット部１は、ビュレット１０の上部にゴム栓１４、下部に空気導入管１１とコック１２が連結されており、更に、空気導入管１１の上部はコック１３がある。ビュレット部１から測定台３までは、導管２が取り付けられており、導管２の直径は６ｍｍである。測定台３の中心部には、直径２ｍｍの穴があいており、導管２が連結されている。測定部４は、円筒４０と、この円筒４０の底部に貼着されたナイロンメッシュ４１と、重り４２とを有している。円筒４０の内径は、２．０ｃｍである。そして、２００メッシュ（目開き７５μｍ）のナイロンメッシュ４１上に所定量の吸水性樹脂５が均一に撒布されるようになっている。重り４２は、直径１．９ｃｍ、質量１１９．６ｇである。この重り４２は、吸水性樹脂５上に置かれ、吸水性樹脂５に対して４．１４ｋＰａの荷重を均一に加えることができるようになっている。
【００７０】
このような構成の測定装置Ｘでは、まずビュレット部１のコック１２及びコック１３を閉め、２５℃に調節された生理食塩水をビュレット１０上部から入れ、ゴム栓１４でビュレット上部の栓をした後、ビュレット部１のコック１２、コック１３を開ける。次に、測定台３中心部における導管２の先端と空気導入管１１の空気導入口とが同じ高さになるように測定台３の高さの調整を行う。
【００７１】
一方、円筒４０のナイロンメッシュ４１上に０．１０ｇの吸水性樹脂５を均一に撒布して、この吸水性樹脂５上に重り４２を置く。測定部４は、その中心部が測定台３中心部の導管口に一致するようにして置く。
【００７２】
吸水性樹脂５が吸水し始めた時点から継続的に、ビュレット１０内の生理食塩水の減少量（吸水性樹脂５が吸水した生理食塩水量）Ｗｃ（ｍｌ）を読み取った。吸水開始から６０分間経過後における吸水性樹脂５の４．１４ｋＰａ荷重下での生理食塩水吸水能は、次式により求めた。
４．１４ｋＰａ荷重下での生理食塩水吸水能（ｍｌ／ｇ）
＝Ｗｃ（ｍｌ）÷吸水性樹脂の質量（ｇ）
【００７３】
＜垂直拡散吸水能＞
垂直拡散吸水能は、図１に概略構成を示した測定装置Ｘを用いて、重り４２を使用せず、吸水性樹脂５の使用量を１．０ｇに変更した以外は、４．１４ｋＰａ荷重下での生理食塩水吸水能と同様の操作を行い、測定した。
【００７４】
吸水性樹脂５が吸水し始めた時点から継続的に、ビュレット１０内の生理食塩水の減少量（吸水性樹脂５が吸水した生理食塩水量）Ｗｄ（ｍｌ）を読み取った。吸水開始から６０分間経過後における吸水性樹脂５の垂直拡散吸水能は、次式により求めた。
垂直拡散吸水能（ｍｌ／ｇ）＝Ｗｄ（ｍｌ）÷吸水性樹脂の質量（ｇ）
【００７５】
＜残存モノマーの含有量＞
５００ｍｌ容のビーカーに生理食塩水５００ｇを入れ、これに吸水性樹脂２．０ｇを添加して、６００回転／分で撹拌しながら、６０分間攪拌した。前記ビーカーの内容物を、目開き７５μｍのＪＩＳ標準ふるい、さらに、ろ紙（ＡＤＶＡＮＴＥＣ社製、濾紙Ｎｏ．３）によりろ過して、吸水ゲルと抽出液とを分離した。得られた抽出液中に溶解しているモノマーの含量を、高速液体クロマトグラフィーにより測定した。測定値を、吸水性樹脂質量あたりの値に換算して、吸水性樹脂の残存モノマーの含有量（ｐｐｍ単位）とした。
【００７６】
＜中位粒子径＞
吸水性樹脂５０ｇに、滑剤として、０．２５ｇの非晶質シリカ(デグサジャパン(株)、Ｓｉｐｅｒｎａｔ  ２００)を混合した。これを、ＪＩＳ標準篩の目開き２５０μｍの篩を用いて通過させ、篩上に残る量がその５０質量％以上の場合には＜Ａ＞の篩の組み合わせを、５０質量％未満の場合には＜Ｂ＞の篩の組み合わせを、用いて中位粒子径を測定した。
【００７７】
（Ａ）  ＪＩＳ標準篩を上から、目開き７１０μｍの篩、目開き６００μｍの篩、目開き５００μｍの篩、目開き４００μｍの篩、目開き３００μｍの篩、目開き２５０μｍの篩、目開き１５０μｍの篩及び受け皿の順に組み合わせた。
【００７８】
（Ｂ）  ＪＩＳ標準篩を上から、目開き４００μｍの篩、目開き２５０μｍの篩、目開き１８０μｍの篩、目開き１５０μｍの篩、目開き１０６μｍの篩、目開き７５μｍの篩、目開き４５μｍの篩及び受け皿の順に組み合わせた。
【００７９】
組み合わせた最上の篩に、前記吸水性樹脂を入れ、ロータップ式振とう器を用いて１０分間振とうさせて分級した。分級後、各篩上に残った吸水性樹脂の質量を全量に対する質量百分率として計算し、粒子径の大きい方から順に積算することにより、篩の目開きと篩上に残った吸水性樹脂の質量百分率の積算値との関係を対数確率紙にプロットした。確率紙上のプロットを直線で結ぶことにより、積算質量百分率５０質量％に相当する粒子径を中位粒子径とした。
【００８０】
［実施例１］
還流冷却器、滴下ロート、窒素ガス導入管、撹拌機として翼径５０ｍｍの４枚傾斜パドル翼を２段で有する攪拌翼を備えた内径１００ｍｍの丸底円筒型セパラブルフラスコを準備した。このフラスコに炭化水素分散媒としてｎ−ヘプタン３００ｇをとり、界面活性剤としてショ糖ステアリン酸エステル（三菱化学フーズ(株)、リョートーシュガーエステルＳ−３７０）０．７４ｇ、高分子分散剤として無水マレイン酸変性エチレン・プロピレン共重合体（三井化学(株)、ハイワックス１１０５Ａ）０．７４ｇを添加し、撹拌しつつ８０℃まで昇温して界面活性剤を溶解した後、５５℃まで冷却した。
【００８１】
一方、５００ｍｌ容の三角フラスコに８０質量％のアクリル酸水溶液９２．０ｇ（１．０２１モル）をとり、外部より冷却しつつ、２１質量％の水酸化ナトリウム水溶液１４６．０ｇを滴下して７５モル％の中和を行った後、アゾ系化合物として２，２’−アゾビス（２−アミジノプロパン）二塩酸塩０．１１０ｇ（０．４０６ミリモル）、過酸化物として過硫酸カリウム０．０３７ｇ（０．１３７ミリモル）、内部架橋剤としてエチレングリコールジグリシジルエーテル０．０１４ｇ（０．０８０ミリモル）を加えて溶解し、モノマー水溶液を調製した。
【００８２】
重合に用いられる水溶性エチレン性不飽和モノマー１００モル当たりのアゾ系化合物の使用量Ａモル、過酸化物の使用量Ｂモル、内部架橋剤の使用量Ｃモル、および式（１）、式（２）の値については、後述の表１に示した。
【００８３】
前記モノマー水溶液を前記セパラブルフラスコに添加して、系内を窒素で十分に置換した後、フラスコを７０℃の水浴に浸漬して昇温し、重合を６０分間行った。
【００８４】
次いで、１２５℃の油浴で前記重合反応液を昇温し、水とｎ−ヘプタンとの共沸蒸留によりｎ−ヘプタンを還流しながら、１１５．９ｇの水を系外へ抜き出した後、後架橋剤としてエチレングリコールジグリシジルエーテルの２質量％水溶液３．６８ｇ(０．４２３ミリモル)を添加し、８０℃で２時間保持した。その後、１２５℃の油浴を用いて加熱し、分散媒と水とを蒸留により系外へ除去後、窒素気流下で乾燥し、球状の吸水性樹脂９５．１ｇを得た。吸水性樹脂の物性を前記の方法で評価し、結果を表１に示した。
【００８５】
［実施例２］
還流冷却器、滴下ロート、窒素ガス導入管、撹拌機として翼径５０ｍｍの４枚傾斜パドル翼を２段で有する攪拌翼を備えた内径１００ｍｍの丸底円筒型セパラブルフラスコを準備した。このフラスコに炭化水素分散媒としてｎ−ヘプタン３００ｇをとり、界面活性剤としてショ糖ステアリン酸エステル（三菱化学フーズ(株)、リョートーシュガーエステルＳ−３７０）０．７４ｇ、高分子分散剤として無水マレイン酸変性エチレン・プロピレン共重合体（三井化学(株)、ハイワックス１１０５Ａ）０．７４ｇを添加し、撹拌しつつ８０℃まで昇温して界面活性剤を溶解した後、５５℃まで冷却した。
【００８６】
一方、５００ｍｌ容の三角フラスコに８０質量％のアクリル酸水溶液９２．０ｇ（１．０２１モル）をとり、外部より冷却しつつ、２１質量％の水酸化ナトリウム水溶液１４６．０ｇを滴下して７５モル％の中和を行った後、アゾ系化合物として２，２’−アゾビス（２−アミジノプロパン）二塩酸塩０．１１０ｇ（０．４０６ミリモル）、過酸化物として過硫酸カリウム０．０１８ｇ（０．０６７ミリモル）、内部架橋剤としてエチレングリコールジグリシジルエーテル０．０１２ｇ（０．０６９ミリモル）を加えて溶解し、１段目重合用のモノマー水溶液を調製した。
【００８７】
前記１段目のモノマー水溶液を、前記セパラブルフラスコに添加して、系内を窒素で十分に置換した後、フラスコを７０℃の水浴に浸漬して昇温し、第１段目の重合を１時間行い、第１段目の反応混合物を得た。
【００８８】
一方、別の５００ｍｌ容の三角フラスコに８０質量％のアクリル酸水溶液１２８．８ｇ（１．４３０モル）をとり、外部より冷却しつつ、２７質量％の水酸化ナトリウム水溶液１５９．０ｇを滴下して７５モル％の中和を行った後、アゾ系化合物として２，２’−アゾビス（２−アミジノプロパン）二塩酸塩０．１５５ｇ（０．５７２ミリモル）、過酸化物として過硫酸カリウム０．０２６ｇ（０．０９６ミリモル）、内部架橋剤としてエチレングリコールジグリシジルエーテル０．０１２ｇ（０．０６９ミリモル）を加えて溶解し、第２段目のモノマー水溶液を調製した。
【００８９】
重合に用いられる水溶性エチレン性不飽和モノマー１００モル当たりのアゾ系化合物の使用量Ａモル、過酸化物の使用量Ｂモル、内部架橋剤の使用量Ｃモル、および式（１）、式（２）の値については、後述の表１に示した。
【００９０】
前記第１段目の反応混合物を２６℃に冷却し、同温度の前記第２段目のモノマー水溶液を系内に添加し、３０分間吸収させると同時に系内を窒素で十分に置換した後、再度、フラスコを７０℃の水浴に浸漬して昇温し、第２段目の重合を１時間行った。
【００９１】
２段目の重合後、１２５℃の油浴を使用して昇温し、水とｎ−ヘプタンとの共沸蒸留により、ｎ−ヘプタンを還流しながら、２４０．８ｇの水を系外へ抜き出した。その後、後架橋剤としてエチレングリコールジグリシジルエーテルの２質量％水溶液４．４２ｇ(０．５０７ミリモル)を添加し、８０℃で２時間、後架橋反応を行った。引き続き水とｎ−へプタンを蒸留により除去、乾燥することによって、球状粒子が凝集した形状の吸水性樹脂２２８．２ｇを得た。吸水性樹脂の物性を前記の方法で評価し、結果を表２に示した。
【００９２】
［実施例３］
実施例２において、１段目のモノマー水溶液中の過酸化物である過硫酸カリウムの使用量を０．０２８ｇ（０．１０４ミリモル）、内部架橋剤であるエチレングリコールジグリシジルエーテルの使用量を０．０１４ｇ（０．０８０ミリモル）、２段目のモノマー水溶液中の過酸化物である過硫酸カリウムの使用量を０．０３８ｇ（０．１４１ミリモル）、後架橋反応前の水とｎ−ヘプタンとの共沸蒸留による系外へ抜き出す水の量を２４３．５ｇに変更した以外は、実施例２と同様の操作を行い、球状粒子が凝集した形状の吸水性樹脂２２８．６ｇを得た。吸水性樹脂の物性を前記の方法で評価し、結果を表２に示した。
【００９３】
［実施例４］
実施例３において、１段目のモノマー水溶液中の過酸化物である過硫酸カリウムの使用量を０．０３７ｇ（０．１３７ミリモル）、内部架橋剤であるエチレングリコールジグリシジルエーテルの使用量を０．０２０ｇ（０．１１５ミリモル）、２段目のモノマー水溶液中の過酸化物である過硫酸カリウムの使用量を０．０５２ｇ（０．１９２ミリモル）に変更した以外は、実施例２と同様の操作を行い、球状粒子が凝集した形状の吸水性樹脂２２７．４ｇを得た。吸水性樹脂の物性を前記の方法で評価し、結果を表２に示した。
【００９４】
［実施例５］
実施例３において、１段目のモノマー水溶液中の過酸化物である過硫酸カリウムの使用量を０．０７３ｇ（０．２７０ミリモル）、内部架橋剤であるエチレングリコールジグリシジルエーテルの使用量を０．０１８ｇ（０．１０３ミリモル）、２段目のモノマー水溶液中の過酸化物である過硫酸カリウムの使用量を０．１０３ｇ（０．３８１ミリモル）に変更した以外は、実施例２と同様の操作を行い、球状粒子が凝集した形状の吸水性樹脂２２７．９ｇを得た。吸水性樹脂の物性を前記の方法で評価し、結果を表２に示した。
【００９５】
［実施例６］
実施例３において、１段目のモノマー水溶液中の過酸化物である過硫酸カリウムを過硫酸アンモニウム０．０８３ｇ（０．３６４ミリモル）、内部架橋剤であるエチレングリコールジグリシジルエーテルの使用量を０．０２４ｇ（０．１３８ミリモル）、２段目のモノマー水溶液中の過酸化物である過硫酸アンモニウム０．１１６ｇ（０．５０８ミリモル）に変更した以外は、実施例２と同様の操作を行い、球状粒子が凝集した形状の吸水性樹脂２２８．１ｇを得た。吸水性樹脂の物性を前記の方法で評価し、結果を表２に示した。
【００９６】
［比較例１］
実施例４において、１段目のモノマー水溶液中の過酸化物である過硫酸カリウムの使用量を０．００９ｇ（０．０３３ミリモル）、２段目のモノマー水溶液中の過酸化物である過硫酸カリウムの使用量を０．０１３ｇ（０．０４８ミリモル）に変更した以外は、実施例４と同様の操作を行い、球状粒子が凝集した形状の吸水性樹脂２２７．６ｇを得た。吸水性樹脂の物性を前記の方法で評価し、結果を表２に示した。
【００９７】
［比較例２］
実施例３において、１段目のモノマー水溶液中の内部架橋剤であるエチレングリコールジグリシジルエーテルの使用量を０．００８ｇ（０．０４６ミリモル）に変更した以外は、実施例３と同様の操作を行い、球状粒子が凝集した形状の吸水性樹脂２２８．３ｇを得た。吸水性樹脂の物性を前記の方法で評価し、結果を表２に示した。
【００９８】
［比較例３］
実施例３において、１段目のモノマー水溶液中の内部架橋剤であるエチレングリコールジグリシジルエーテルの使用量を０．０４６ｇ（０．２６４ミリモル）に変更した以外は、実施例５と同様の操作を行い、球状粒子が凝集した形状の吸水性樹脂２２７．８ｇを得た。吸水性樹脂の物性を前記の方法で評価し、結果を表２に示した。
【００９９】
［比較例４］
還流冷却器、滴下ロート、窒素ガス導入管、撹拌機として翼径５０ｍｍの４枚傾斜パドル翼を２段で有する攪拌翼を備えた内径１００ｍｍの丸底円筒型セパラブルフラスコを準備した。このフラスコに炭化水素分散媒としてｎ−ヘプタン３００ｇをとり、界面活性剤としてショ糖ステアリン酸エステル（三菱化学フーズ(株)、リョートーシュガーエステルＳ−３７０）０．７４ｇ、高分子分散剤として無水マレイン酸変性エチレン・プロピレン共重合体（三井化学(株)、ハイワックス１１０５Ａ）０．７４ｇを添加し、撹拌しつつ８０℃まで昇温して界面活性剤を溶解した後、５５℃まで冷却した。
【０１００】
一方、５００ｍｌ容の三角フラスコに８０質量％のアクリル酸水溶液９２．０ｇ（１．０２１モル）をとり、外部より冷却しつつ、２１質量％の水酸化ナトリウム水溶液１４６．０ｇを滴下して７５モル％の中和を行った後、過酸化物として過硫酸カリウム０．１１０ｇ（０．４０７ミリモル）、内部架橋剤としてエチレングリコールジグリシジルエーテル０．０１２ｇ（０．０６９ミリモル）を加えて溶解し、１段目重合用のモノマー水溶液を調製した。
【０１０１】
前記１段目のモノマー水溶液を、前記セパラブルフラスコに添加して、系内を窒素で十分に置換した後、フラスコを７０℃の水浴に浸漬して昇温し、第１段目の重合を１時間行い、第１段目の反応混合物を得た。
【０１０２】
一方、別の５００ｍｌ容の三角フラスコに８０質量％のアクリル酸水溶液１２８．８ｇ（１．４３０モル）をとり、外部より冷却しつつ、２７質量％の水酸化ナトリウム水溶液１５９．０ｇを滴下して７５モル％の中和を行った後、過酸化物として過硫酸カリウム０．１５５ｇ（０．５７３ミリモル）、内部架橋剤としてエチレングリコールジグリシジルエーテル０．０１２ｇ（０．０６９ミリモル）を加えて溶解し、第２段目のモノマー水溶液を調製した。
【０１０３】
重合に用いられる水溶性エチレン性不飽和モノマー１００モル当たりの過酸化物の使用量Ｂモル、内部架橋剤の使用量Ｃモル、および式（１）、式（２）の値については、後述の表１に示した。
【０１０４】
前記第１段目の反応混合物を２６℃に冷却し、同温度の前記第２段目のモノマー水溶液を系内に添加し、３０分間吸収させると同時に系内を窒素で十分に置換した後、再度、フラスコを７０℃の水浴に浸漬して昇温し、第２段目の重合を１時間行った。
【０１０５】
２段目の重合後、１２５℃の油浴を使用して昇温し、水とｎ−ヘプタンとの共沸蒸留により、ｎ−ヘプタンを還流しながら、２６１．９ｇの水を系外へ抜き出した。その後、後架橋剤としてエチレングリコールジグリシジルエーテルの２質量％水溶液４．４２ｇ(０．５０７ミリモル)を添加し、８０℃で２時間、後架橋反応を行った。引き続き水とｎ−へプタンとを蒸留により除去、乾燥することによって、球状粒子が凝集した形状の吸水性樹脂２２８．３ｇを得た。吸水性樹脂の物性を前記の方法で評価し、結果を表２に示した。
【０１０６】
【表１】
0005719078.tif 000002
注）Ａ、Ｂ、Ｃは、それぞれアゾ系化合物、過酸化物および内部架橋剤の、重合に用いられる水溶性エチレン性不飽和モノマー１００モル当たりの使用量（モル）を表す。
【０１０７】
【表２】
0005719078.tif 000003
【０１０８】
次に実施例２〜４及び比較例２〜４で得られた吸水性樹脂を用いて、吸収体及び吸収性物品を作成し、評価した。
【０１０９】
［実施例７］
実施例２で得られた吸水性樹脂１２ｇと解砕パルプ（レオニア社製レイフロック）１２ｇを用い、空気抄造によって均一混合することにより、４０ｃｍ×１２ｃｍの大きさのシート状の吸収体コアを作製した。次に、吸収体コアの上下を、吸収体コアと同じ大きさで、坪量１６ｇ／ｍ２の２枚のティッシュペーパーではさんだ状態で、全体に１９６ｋＰａの荷重を３０秒間加えてプレスすることにより吸収体を作製した。さらに吸収体の上面に、吸収体と同じ大きさで、坪量２２ｇ／ｍ２のポリエチレン−ポリプロピレン製エアスルー型多孔質液体透過性シートを配置し、同じ大きさ、同じ坪量のポリエチレン製液体不透過性シートを吸収体の下面に配置して、吸収体を挟みつけることにより、吸収性物品とした。
【０１１０】
［実施例８〜９および比較例５〜７］
実施例７において、実施例２で得られた吸水性樹脂に代えて実施例３〜４および比較例２〜４で得られた吸水性樹脂をそれぞれ用いた以外は、実施例７と同様の操作を行い、吸収性物品を得た。得られた吸収性物品をそれぞれ順に、実施例８及び比較例５〜７の吸収性物品とした。
【０１１１】
次に実施例７〜９および比較例５〜７で得られた吸収性物品を以下の方法で評価した。その結果を表３に示す。
【０１１２】
＜吸収性物品の評価＞
（ａ）試験液（合成尿）の調製
イオン交換水に、ＮａＣｌ：０．７８０質量％、ＣａＣｌ２：０．０２２質量％、ＭｇＳＯ４：０．０３８質量％をそれぞれ配合して溶解させたものに、さらに少量の青色１号を配合して試験液（合成尿）を調製した。
【０１１３】
（ｂ）浸透時間
まず、水平の台上に吸収性物品を置いた。吸収性物品の中心部に、内径３ｃｍの開口部を有する液投入用シリンダーを置き、８０ｍｌの試験液をそのシリンダー内に一度に投入するとともに、ストップウォッチを用いて、試験液がシリンダー内から完全に消失するまでの時間を測定し、１回目の浸透時間（秒）とした。次に、前記シリンダーをはずし、吸収性物品をそのままの状態で保存し、１回目の試験液投入開始から３０分後及び６０分後にも、１回目と同じ位置に測定器具を用いて同様の操作を行い、２回目及び３回目の浸透時間（秒）を測定した。１回目〜３回目の合計時間を合計浸透時間とした。浸透時間が短いほど、吸収性物品として好ましいと言える。
【０１１４】
（ｃ）逆戻り量
前記３回目の浸透時間の測定終了から６０分経過後、吸収性物品上の試験液投入位置付近に、あらかじめ質量（Ｗｅ（ｇ）、約７０ｇ）を測定しておいた１０ｃｍ四方の濾紙を置き、その上に底面が１０ｃｍ×１０ｃｍの質量５ｋｇの重りを載せた。５分間の荷重後、濾紙の質量（Ｗｆ（ｇ））を測定し、増加した質量を逆戻り量（ｇ）とした。逆戻り量が小さいほど、吸収性物品として好ましいと言える。
逆戻り量（ｇ）＝Ｗｆ−Ｗｅ
【０１１５】
【表３】
0005719078.tif 000004
【０１１６】
表３から明らかなように、実施例２〜４で得られた吸水性樹脂を用いた吸収性物品の実施例７〜９は、比較例５〜７に比べて、速い浸透時間、少ない逆戻り量という優れた吸収性能を有するのが分かる。
【産業上の利用可能性】
【０１１７】
本発明の製造方法で得られた吸水性樹脂は、優れた吸水性能、即ち高い保水能、荷重下での高い吸水能及び高い垂直拡散吸水能を有し、かつ残存するモノマーの含有量が少ないため、紙おむつや生理用品等の吸収性物品に好適に使用することができる。
【符号の説明】
【０１１８】
１００  測定装置
１      ビュレット部
１０    ビュレット
１１    空気導入管
１２    コック
１３    コック
１４    ゴム栓
２      導管
３      測定台
４      測定部
４０    円筒
４１    ナイロンメッシュ
４２    重り
５      吸水性樹脂
【要約】      （修正有）【課題】吸水性樹脂を製造する方法において、優れた吸水性能、即ち高い保水能、荷重下での高い吸水能及び高い垂直拡散吸水能を有し、かつ残存するモノマーの含有量が少ない、吸収性物品に好適に用いられる吸水性樹脂の製造方法、及びそれが提供する特定の性能を有する吸水性樹脂の提供。【解決手段】吸水性樹脂を製造する方法であって、分散安定剤存在下、炭化水素分散媒中、水溶性エチレン性不飽和モノマーを逆相懸濁重合させる際に、アゾ系化合物、過酸化物及び内部架橋剤の使用量を、重合に用いられる水溶性エチレン性不飽和モノマー１００モル当たり、各々Ａモル、Ｂモル、Ｃモルとした際に、以下の関係式を満たし、かつ重合後以降において後架橋剤を添加して後架橋反応する、吸水性樹脂の製造方法。０．１０≦Ｂ／（Ａ＋Ｂ）（１）、０．０５５≦Ｂ＋９×Ｃ≦０．１２０（２）【選択図】なし【図１】
0005719078.tif 000005